СПОСОБ ПРОИЗВОДСТВА ИСКУССТВЕННОГО ЛЕГКОГО ЗАПОЛНИТЕЛЯ, СОДЕРЖАЩЕГО ШЛАК

1. Способ получения искусственного легкого заполнителя, содержащего шлак, способ включает стадии:
(a) смешивания 100 частей по массе глины и 10-100 частей по массе шлака с получением смеси;
(b) экструзии-прессования смеси с помощью пресса для выдавливания и обрезание выдавленной-запрессованной смеси в желаемую форму;
(c) сушки формового изделия с помощью сушильного барабана; и
(d) спекания высушенного изделия при 1050-1150°С в течение 15-45 мин для получения искусственного легкого заполнителя.
2. Способ получения искусственного легкого заполнителя, содержащего шлак, по п.1, в котором шлак на стадии (а) получают, разделяя его частицы по размерам или подвергая его измельчению.
3. Способ получения искусственного легкого заполнителя, содержащего шлак, по п.1, в котором полученный шлак имеет частицы, размером менее чем 1 мм.
4. Способ получения искусственного легкого заполнителя, содержащего шлак, по любому из пп.1-3, в котором смесь на стадии (а) дополнительно включает 10-30 частей по массе порошка, по отношению к 100 частям по массе глины.
5. Способ получения искусственного легкого заполнителя, содержащего шлак, по п.4, в котором порошок включает мраморный порошок и высушенную угольную золу.
6. Искусственный легкий заполнитель, имеющий унифицированное водопоглощение, который получают с помощью способа по п.4, и содержащий 100 частей по массе глины, 10-100 частей по массе шлака и 10-30 частей по массе порошка.
7. Искусственный легкий заполнитель, имеющий унифицированное водопоглощение, который получают с помощью способа по любому из пп.1-3, и содержащий 100 частей по массе глины и 10-100 частей по массе шлака.